(57)【特許請求の範囲】
【請求項１】
抄紙方向に対する紙の繊維配向角の絶対値が６度以下及び紙の浸水伸度の最も大きい方向の浸水伸度値が５％以下であり、且つ２０℃，６５％Ｒ.Ｈ.に４時間以上放置した幅がＷで長さが２Ｗの紙をその長さ方向が抄紙方向と一致するように採取し、その紙の長さ方向中央部で二つ折して２０℃，８０％Ｒ.Ｈ.に４時間以上放置した場合における下記の式で求められる紙の平行四辺形化度（Ｐ／Ｍ）が０.０５以下であることを特徴とする多色刷平版輪転印刷機用新聞用紙。
Ｐ／Ｍ（％／％）＝｛(ΔＷ／２Ｗ)×１００｝／(Ｍ2−Ｍ1)
ΔＷ：２０℃，８０％Ｒ.Ｈ.環境下における上下の紙の幅方向のズレ長さ
Ｍ1：２０℃，６５％Ｒ.Ｈ.における紙中水分(％)
Ｍ2：２０℃，８０％Ｒ.Ｈ.における紙中水分(％)
【発明の詳細な説明】
【０００１】
【発明の属する技術分野】
本発明は、新聞用紙の印刷に多色刷平版輪転印刷機に用いた場合のペースター（印刷中の紙巻取りから次の新しい紙巻取りへの紙継ぎ）直後における最初の印刷部で印刷される画線と２番目以降の印刷部で印刷される画線のズレに基づく損紙の発生量が少ない多色刷平版輪転印刷機用新聞用紙に関するものである。
【０００２】
【従来の技術】
近年、新聞用紙の印刷技術は、オフセット印刷化，カラー印刷化，高速大量印刷化，自動化等大きな進歩を遂げてきている。これに伴い新聞用紙に対しても作業性，印刷性の面から各種の物性の改良が求められている。
【０００３】
印刷に供せられる紙は、メカニカルパルプ又はケミカルパルプのパルプ繊維を叩解した水中分散液を脱水・乾燥し繊維同士を水素結合により相互に接着したものであり、その種類としては、メカニカルパルプ及び古紙を主体とした新聞用紙等がある。
【０００４】
パルプ繊維が吸水や吸湿した場合におけるパルプ繊維の断面方向の寸法変化は長さ方向の寸法変化の数十倍も大きいため、パルプ繊維がより抄紙方向に強く配列した機械抄き紙においては、吸水や吸湿による寸法変化は幅方向に大きく伸長する。
【０００５】
一方、平板印刷は画線部と非画線部がほヾ同一の高さの版による印刷であり、取扱いが容易で多色の重ね刷りも高精度で行えることから最も広く使われている版式であって、油性のインキと水とが反発し合う性質を利用して印刷する方法であり、平版印刷機にはインキ供給部と版面に薄く水を供給する湿し水供給部とが組み込まれている。平版印刷では、紙が印刷部を通過するときに画線部をインキで印刷すると共に非画線部は水を付与されて伸長し、印刷された画線部もそれにつれて伸長して変形する。従って、印刷部を２個所以上有する多色平版印刷機によって同一の紙に順次連続して画線を印刷する場合、最初の印刷部で印刷された画線と２番目以降の印刷部で印刷される画線とにズレが生じる。
【０００６】
吸水や吸湿による用紙の伸長に起因する印刷画線のズレをなくし、画線を整合するために、特開平６−１３４９５９号公報には印刷部に向かって走行している紙の一方向の幅方向の適宜の部位を押圧して長手方向と略平行な波打ちを形成させて修正する方法が開示されており、また印刷時に画線のズレを最小限に押さえ一定の見当誤差以内に自動修正するため印刷された見当マークを読み取る検出器を配して、これにより印刷部の見当を制御する見当制御手段により版胴を移動させて印刷見当のズレを自動的に調整する手段が特開平７−１８６３７４号公報に開示されている。
【０００７】
このような従来の印刷機を使用することによって、一つの紙巻き取りにおける画線のズレ制御は良好に行うことができるようになったが、このような画線のズレ制御を行う装置を有する従来の印刷機においても、新聞用紙の印刷中の紙巻取りから次の新しい紙巻取りへと紙継ぎを行うペースターの際には、多色刷平版印刷における最初の印刷部で印刷された画線と２番目以降の印刷部で印刷された画線との間に大きなズレを生じそのズレの調整のために多量の損紙を排出していた。
【０００８】
【発明が解決しようとする課題】
本発明は、前述したような湿し水を使う２個以上の印刷部を有する多色刷平版輪転印刷機により順次連続した画線を新聞用紙に印刷する場合に、ペースター直後における画線のズレを小さくし、それによる損紙の量を少なくする多色平版輪転印刷機用新聞用紙を提供することを課題とする。
【０００９】
【課題を解決するための手段】
本発明者らはかかる課題を解決すべく鋭意検討した結果、ペースター直後における画線のズレは、吸水や吸湿により紙が幅方向に伸びて一方に偏った不完全な平行四辺形状になるところから印刷の進行に伴い用紙のパスラインが平行四辺形の偏った方向にずれ、版胴の位置とズレが生じるため、吸湿の前後における紙の幅方向のズレの程度を表わす新しい指標として“平行四辺形化度”を設け、これが大きい場合に大きな画線のズレが生じることを見出し、吸湿時における紙の平行四辺形化度が特定の範囲内にあればペースター後の紙のパスラインの変化量が小さく、版胴の位置とのズレ量が小さいことを究明して本発明に到達した。
【００１０】
すなわち、本発明に係る多色刷平版輪転印刷機用新聞用紙は、抄紙方向に対する紙の繊維配向角の絶対値が６度以下及び紙の浸水伸度の最も大きい方向の浸水伸度値が５％以下であり、且つペースター時の画線のズレが小さく、損紙量を少なくするという観点から新しい指標である平行四辺形化度として、２０℃，６５％Ｒ.Ｈ.に４時間以上放置した幅がＷで長さが２Ｗの紙をその長さ方向が抄紙方向と一致するように採取し、その紙の長さ方向中央部で二つ折して２０℃，８０％Ｒ.Ｈ.に４時間以上放置した場合における下記の式で求められる紙の平行四辺形化度（Ｐ／Ｍ）
Ｐ／Ｍ（％／％）＝｛(ΔＷ／２Ｗ)×１００｝／(Ｍ2−Ｍ1)
ΔＷ：２０℃，８０％Ｒ.Ｈ.環境下における上下の紙の幅方向のズレ長さ
Ｍ1：２０℃，６５％Ｒ.Ｈ.における紙中水分(％)
Ｍ2：２０℃，８０％Ｒ.Ｈ.における紙中水分(％)
が０.０５以下であることを特徴とするものであり、特に色ズレを小さくして画線部の鮮明性を向上したい場合には０.０３以下であることが望ましい。
【００１１】
そして、このような紙の平行四辺形化度（Ｐ／Ｍ）が０.０５以下である本発明に係る多色刷平版輪転印刷機用新聞用紙としては、紙の繊維配向角の絶対値が抄紙方向に対し６度以下、更に好ましくは４度以下にすることが望ましく、更に紙の最も浸水伸度の大きい方向における浸水伸度を５％以下、更に好ましくは４％以下にすることが望ましいことも究明したのである。
【００１２】
【発明の実施の形態】
本発明に係る多色刷平版輪転印刷機用新聞用紙において重要な紙の平行四辺形化度について先ず説明する。
本発明者らは多色刷平版輪転印刷機によって新聞用紙の多色刷平版印刷を行う場合に、ペースター直後における最初の印刷部で印刷された画線と２番目以降の印刷部で印刷された画線との間に大きなズレを生じそのズレの調整のために多量の損紙を排出していた理由について種々検討した結果、吸水時に紙が平行四辺形化することが原因であることを究明したのである。
【００１３】
そこでこの紙が平行四辺形化する現象が発生する原因についてを種々検討した結果、紙の繊維配向角が抄紙方向と大きく異なる方向に存在する場合に平行四辺形化が生じることを見出した。これは、紙を構成しているパルプ繊維が吸水や吸湿すると一般にその断面径方向の寸法変化が長さ方向の寸法変化の数十倍も大きいため、吸水や吸湿時における寸法変化はパルプ繊維の配向状態に大きく影響されるからであり、紙の繊維配向角は紙の抄紙方向に対するパルプ繊維の主配向方向で表わされ、その角度の絶対値が小さい方が吸水時における紙の平行四辺形化度が小さくなることを究明したのである。
【００１４】
更に本発明者らは、紙が平行四辺形化する現象は吸水時の紙の寸法変化量が大きく関係していることも究明した。吸水時の紙の寸法変化量を示す指標としては、ＪＡＰＡＮ，ＴＡＰＰＩ  No.２７−７８「紙及び板紙の浸水伸度試験方法Ａ法」があり、その「Ａ法」により測定した紙の最も浸水伸度の大きい方向を測定し、この最も浸水伸度の大きい方向の浸水伸度が小さい程、紙の平行四辺形化が小さくなることを究明したのである。
【００１５】
そこで本発明者らは紙の平行四辺形化度（Ｐ／Ｍ）を表わす指標として、２０℃，６５％Ｒ.Ｈ.に４時間以上放置した幅がＷで長さが２Ｗの紙をその長さ方向が抄紙方向と一致するように採取し、その紙の長さ方向中央部で二つ折して２０℃，８０％Ｒ.Ｈ.に４時間以上放置した場合における下記の式
Ｐ／Ｍ（％／％）＝｛(ΔＷ／２Ｗ)×１００｝／(Ｍ2−Ｍ1)
ΔＷ：２０℃，８０％Ｒ.Ｈ.環境下における上下の紙の幅方向のズレ長さ
Ｍ1：２０℃，６５％Ｒ.Ｈ.における紙中水分(％)
Ｍ2：２０℃，８０％Ｒ.Ｈ.における紙中水分(％)
を採用し、この紙の平行四辺形化度（Ｐ／Ｍ）が０.０５以下、特に色ズレを小さくして画線部の鮮明性を向上したい場合には０.０３以下であれば良いことを多数の実験により確認したのである。
【００１６】
この紙の平行四辺形化度は、紙料のろ水度，抄紙機のヘッドボックスの再循環弁開度，ジェットワイヤー比を適宜変更することによって調整することができる。紙料のろ水度は浸水伸度に影響し、一般に紙料のろ水度が高い、換言すると叩解が進んでいない方が浸水伸度は低くなる。また、抄紙機のヘッドボックスの再循環弁開度は繊維配向角に影響し、抄紙機のジェットワイヤー比は繊維配向角及び浸水伸度に影響する。
このことから、本発明では抄紙方向に対する紙の繊維配向角の絶対値が６度以下及び紙の浸水伸度の最も大きい方向の浸水伸度値が５％以下であることが紙の平行四辺形化度（Ｐ／Ｍ）を０.０５以下にするのに必要な条件であることも多数の実験により確認したのである。
【００１７】
次に本発明を実施例によって更に詳述するが、本発明はこれによって限定されるものではない。
多色刷平版輪転印刷機用新聞用紙に対して下記の方法により、平行四辺形化度、繊維配向角、浸水伸度値、画線ズレについて測定した。
【００１８】
（平行四辺形化度）
図１は紙の平行四辺形化度を測定する前に状態を示す説明図、図２は図１に示した状態の紙を２０℃，８０％Ｒ.Ｈ.に４時間以上放置した場合における状態の１例を示す説明図、図３は図１に示した状態の紙を２０℃，８０％Ｒ.Ｈ.に４時間以上放置した場合における状態の他の例を示す説明図である。
先ず２０℃，６５％Ｒ.Ｈ.の調湿環境下に紙を４時間以上放置した後、抄紙方向に長さ２Ｗ（1000mm），抄紙幅方向に幅Ｗ（500mm）の大きさでサンプリングを行い、同環境下でその紙の長さ方向中央部で二つ折して500mm×500mmの正方形が二つ折り重なった状態の試料を図１に示すように作成する。この２０℃，６５％Ｒ.Ｈ.の調湿環境下にて紙を４時間以上放置した後の試料の紙中水分(Ｍ1)をＪＩＳ  Ｐ８１２７−1979記載の紙及び板紙の水分試験方法にて測定する。
次に２０℃，８０％Ｒ.Ｈ.の高湿環境下へこの試料を移動し、４時間以上放置した後の図２又は図３の状態となった試料上下の紙の幅方向のズレ長さΔＷを測定する。この２０℃，８０％Ｒ.Ｈ.の高湿環境下にて紙を４時間以上放置した後の試料の紙中水分(Ｍ2)をＪＩＳ  Ｐ８１２７−1979記載の紙及び板紙の水分試験方法にて測定する。
しかる後に、紙の平行四辺形化度（Ｐ／Ｍ）を、上記各測定値より以下の式により求める。
Ｐ／Ｍ（％／％）＝｛(ΔＷ／２Ｗ)×１００｝／(Ｍ2−Ｍ1)
ΔＷ：２０℃，８０％Ｒ.Ｈ.環境下における上下の紙の幅方向のズレ長さ
Ｍ1：２０℃，６５％Ｒ.Ｈ.における紙中水分(％)
Ｍ2：２０℃，８０％Ｒ.Ｈ.における紙中水分(％)
【００１９】
（繊維配向角）
引張り試験における試料長（スパン長）が０mmの引張り破断強度を、抄紙方向を０度として時計回りで１７５度まで５度間隔で測定し、得られた測定値を下記の式を用いて演算して繊維配向角αを求める。
Ｚ(θ)＝Ｃ〔１＋ηｃｏｓ２（θ−α）〕
ここでＺ(θ)は、紙の測定角度θにおける引張り破断強度、Ｃは引張り破断強度の平均値、αは繊維配向角、ηは繊維配向指数である。また、繊維配向角αは王子製紙社製の分子配向計（商品名：ＭＯＡ―２００１Ａ型）を用いて分子鎖軸の配向角を測定することによっても得られる。
【００２０】
（α方向浸水伸度）
浸水伸度は吸水時における紙の寸法変化量を表わす指標であり、ＪＡＰＡＮ，ＴＡＰＰＩ  No.２７−７８「紙及び板紙の浸水伸度試験方法Ａ法」により測定することができる。浸水伸度値の最も大きい方向は、浸水伸度の測定を抄紙方向を０度として時計回りで１７５度まで５度間隔で行い、得られた測定値を下記の式を用いて演算する。
Ｙ(θ)＝Ｋ〔１＋ηｃｏｓ２（θ−α）〕
ここで、Ｙ(θ)は、紙の測定角度θにおける浸水伸度値、Ｋは浸水伸度の平均値、αは浸水伸度の最も大きい方向、ηは浸水伸度異方性指数である。
【００２１】
（画線ズレ）
新聞用紙の実施例及び比較例の評価は、新聞用タワー型オフセット輪転機（東京機械製作所社製，商品名：カラートップ６０００）を用いた。Ａ巻取りの新聞紙巻取りを使用し、印刷部数は１２万部／時間、印刷は墨，藍，赤，黄の順序で行った。使用インキ及び湿し水条件共に一定とした。
画線ズレは、巻取りの上面がＦ面ｕｐ品からＷ面ｕｐ品にペースターした後の１色目と４色目の見当マークの位置より評価し、０.１mm以下を◎、０.２mm以下を○、０.２mmを超えるものを×とした。
【００２２】
【実施例】
（新聞用紙の製造方法）
ＤＩＰ（脱墨パルプ）３５重量部，ＴＭＰ（サーモメカニカルパルプ）２０重量部，ＧＰ（グランドパルプ）２０重量部，ＮＢＫＰ（針葉樹クラフトパルプ）１５重量部を混合離解した後、叩解した混合パルプをベルベフォーマーＩＩ型抄紙機で、抄速１０００ｍ／分で抄造し、プレドライヤーで乾燥した後、澱粉を主体とする塗布液をゲートロールサイズプレス装置により０.７ｇ／ｍ2塗布し、アフタードライターで再び乾燥した後にカレンダー処理を行い、坪量４３ｇ／ｍ2の新聞用紙を製造した。
製造したジャンボ巻取りをワインダーにより、新聞印刷用のＡ巻取り５０連入の巻取りにした。ここで、巻取りはマシン幅方向における同一巻取り位置で、色ズレ評価のために巻取りの上面をＦ面ｕｐ品とＷ面ｕｐ品との２種類を作成した。
【００２３】
参考例１〜３，比較例１〜３
ろ水度（カナダ標準フリーネス）１６０ｍｌの紙料を用い、ジェットワイヤー比（Ｊ／Ｗ比）を９９％に固定し、ヘッドボックス（三菱重工業社製コンバーフローヘッドボックス）の再循環弁開度を変化させて繊維配向角の異なる新聞用紙を製造した。
これらの各新聞用紙の平行四辺形化度（Ｐ／Ｍ）と繊維配向角とα方向の浸水伸度と画線ズレとを測定した処、表１に示すように平行四辺形化度が０.０５以下であれば線ズレは良好であった。
【００２４】
【表１】
0004039502.tif 000002
【００２５】
参考例４〜５，比較例４〜５
再循環弁開度を３０％に、Ｊ／Ｗ比を９９％にそれぞれ固定し、紙料のろ水度を変化させて繊維配向角及びα方向の浸水伸度が異なる新聞用紙を製造した。
これらの各新聞用紙の平行四辺形化度（Ｐ／Ｍ）と繊維配向角とα方向の浸水伸度と画線ズレとを測定した処、表２に示すように平行四辺形化度が０.０５以下であれば線ズレは良好であった。
【００２６】
【表２】
0004039502.tif 000003
【００２７】
実施例１〜２，比較例６〜８
ろ水度１６０ｍｌの紙料を用い、再循環弁開度を３０％に固定し、Ｊ／Ｗ比を変化させて繊維配向角及びα方向の浸水伸度が異なる新聞用紙を製造した。
これらの各新聞用紙の平行四辺形化度（Ｐ／Ｍ）と繊維配向角とα方向の浸水伸度と画線ズレとを測定した処、表３に示すように抄紙方向に対する紙の繊維配向角の絶対値が６度以下及び紙の浸水伸度の最も大きい方向の浸水伸度値が５％以下であり、且つ平行四辺形化度が０.０５以下であれば線ズレは良好であった。
【００２８】
【表３】
0004039502.tif 000004
【００２９】
【発明の効果】
以上に詳述した如く、本発明の多色刷平版輪転機用新聞用紙は、吸水時における平行四辺形化度が小さいので、新聞用紙の印刷に多色刷平版輪転印刷機を用いた場合のペースター後における画線のズレを著しく改善することができるものであり、その工業的価値の非常に大きなものである。
【図面の簡単な説明】
【図１】  紙の平行四辺形化度を測定する前に状態を示す説明図である。
【図２】  図１に示した状態の紙を２０℃，８０％Ｒ.Ｈ.に４時間以上放置した場合における状態の１例を示す説明図である。
【図３】  図１に示した状態の紙を２０℃，８０％Ｒ.Ｈ.に４時間以上放置した場合における状態の他の例を示す説明図である。
【符号の説明】
Ｗ  ２０℃，６５％Ｒ.Ｈ.に４時間以上放置した紙からその長さ方向が抄紙方向と一致するように採取した試料の幅
２Ｗ  ２０℃，６５％Ｒ.Ｈ.に４時間以上放置した紙からその長さ方向が抄紙方向と一致するように採取した試料の抄紙方向の長さ
ΔＷ  ２０℃，８０％Ｒ.Ｈ.環境下における上下の紙の幅方向のズレ長さ
【図１】
0004039502.tif 000005
【図２】
0004039502.tif 000006
【図３】
0004039502.tif 000007